정극 활물질 로서 LiCoO 2 를 95 부 에 , 전극 합제 층 용 결착 제 로서 PVDF ( 폴리 불화 비닐리덴 ) 를 고형분 량 이 3 부 가 되 도록 첨가 하 고 , 추가 로 아세틸렌 블랙 2 부 , N - 메틸 피 롤리 돈 20 부 를 첨가 하 여 , 플래너 터리 믹서 로 혼합 하 여 슬러리 상 의 합제 슬러리 를 얻 었 다 . 이 정극 용 합제 슬러리 를 두께 18 ㎛ 의 알루미늄 박 에 도포 하 고 , 120 ℃ 에서 30 분 건조 시킨 후 , 롤 프레스 하 여 두께 60 ㎛ 의 정극 을 얻 었 다 .